(57)【特許請求の範囲】
【請求項１】
第１の無機粒子が鎖状又は数珠状に結合した平均粒径が６０ｎｍ以上１２０ｎｍ以下の無機粒子凝集体と、
平均粒径が５ｎｍ以上３０ｎｍ以下の第２の無機粒子と、
フッ素樹脂粒子と、
沸点が１５０℃以上３００℃以下の水溶性溶剤と、
水と
を含むコーティング組成物であって、
前記無機粒子凝集体と前記第２の無機粒子との質量比が、５０：５０〜６：９４であり、
前記コーティング組成物中の前記水溶性溶剤の含有量が、０．０１質量％以上１０質量％以下であり、
前記コーティング組成物中の前記無機粒子凝集体の含有量が、０．３質量％超７質量％以下であり、
前記第１の無機粒子及び前記第２の無機粒子が、シリカ粒子である
ことを特徴とするコーティング組成物。
【請求項２】
前記第２の無機粒子の含有量が０．０５質量％以上９質量％以下であり、前記フッ素樹脂粒子の含有量が０．０５質量％以上１５質量％以下であることを特徴とする請求項１に記載のコーティング組成物。
【請求項３】
前記無機粒子凝集体を構成する前記第１の無機粒子の平均粒径が、５ｎｍ以上２０ｎｍ以下であることを特徴とする請求項１又は２に記載のコーティング組成物。
【請求項４】
前記水溶性溶剤の水に対する溶解率が７０質量％以上であることを特徴とする請求項１〜３のいずれか一項に記載のコーティング組成物。
【請求項５】
基材と、基材上に形成されたコーティング膜とを有する防汚性部材であって、
前記コーティング膜が、請求項１〜４のいずれか一項に記載のコーティング組成物を用いて形成されていることを特徴とする防汚性部材。
【請求項６】
前記コーティング膜の膜厚が０．１μｍ以上１μｍ以下であることを特徴とする請求項５に記載の防汚性部材。
【請求項７】
化粧パネルと、前記化粧パネルの隅部に設けられたコーナーパネルと、前記化粧パネルの中央部に設けられた吸込グリルと、前記吸込グリルの周囲に位置する吹出口に設けられたベーンとを有する空気調和機であって、
前記化粧パネル、前記コーナーパネル、前記吸込グリル及び前記ベーンの少なくとも１つの表面に、請求項１〜４のいずれか一項に記載のコーティング組成物を用いて形成されたコーティング膜を有することを特徴とする空気調和機。
【請求項８】
吸気口と、前記吸気口から取り込んだ空気の通路に配置された羽根体と、前記羽根体を回転させるモータと、前記モータによって回転する羽根体で形成された空気の流れによって空気を排気する排気口と、前記排気口及び前記吸気口に連結され、前記羽根体を内蔵する筐体とを有する換気扇であって、
前記吸気口、前記羽根体、前記モータ、前記排気口及び前記筐体の少なくとも１つの表面に、請求項１〜４のいずれか一項に記載のコーティング組成物を用いて形成されたコーティング膜を有することを特徴とする換気扇。
【発明の詳細な説明】
【技術分野】
【０００１】
本発明は、コーティング組成物、防汚性部材、空気調和機及び換気扇に関する。
【背景技術】
【０００２】
室内又は室外で使用される各種物品の表面には、粉塵、油煙及び煙草のヤニなどの様々な汚れが付着する。そのため、これらの汚れの付着を防止する方法、及び付着した汚れの除去を容易にする方法が検討されている。例えば、各種物品の表面に帯電防止剤をコーティングすることにより、粉塵などの汚れの静電的な付着を防止し得ることが知られている。また、各種物品の表面に撥油性のフッ素樹脂をコーティングすることにより、油煙などの親油性の汚れを除去し易くし得ることが知られている。
しかしながら、上記のような方法では、形成されたコーティング膜が剥離又は劣化し易いため、長期間の防汚性能を維持することができないという問題がある。ここで、本明細書における「防汚性能」とは、汚れが付着し難い性能及び／又は付着した汚れが除去され易い性能のことを意味する。
【０００３】
そこで、特許文献１は、シリカ粒子を含むアルカリ性コロイダルシリカと、リン酸ナトリウム化合物又はリン酸カリウム化合物の単体又は混合物と、ホウ酸とを含有するコーティング組成物（水性無機コート剤）を提案している。
【先行技術文献】
【特許文献】
【０００４】
【特許文献１】特開２００９−１６８４号公報
【発明の概要】
【発明が解決しようとする課題】
【０００５】
しかしながら、特許文献１のコーティング組成物に用いられているシリカ粒子は球状であるため、このコーティング組成物を用いてコーティング膜を形成する際、シリカ粒子同士の凝集力が大きくなる。その結果、コーティング膜にクラックなどの欠陥が生じ、コーティング膜が形成される基材との密着性が低下し易くなる。また、摩耗などの物理的応力によってコーティング膜が剥がれることもある。さらに、特許文献１のコーティング膜は、表面が平滑であるため、コーティング膜を構成するシリカ粒子と汚れとの間の分子間力が大きく、防汚性能が十分でない。しかもコーティング膜に欠陥が存在すると、汚れが付着し易くなる。
【０００６】
本発明は、上記のような問題を解決するためになされたものであり、クラックなどの欠陥がなく、且つ摩耗などの物理的応力に晒されても長期間に渡って防汚性能及び基材との密着性に優れるコーティング膜を形成することが可能なコーティング組成物を提供することを目的とする。
また、本発明は、クラックなどの欠陥がなく、且つ摩耗などの物理的応力に晒されても長期間に渡って防汚性能及び基材との密着性に優れるコーティング膜を有する防汚性部材、空気調和機及び換気扇を提供することを目的とする。
【課題を解決するための手段】
【０００７】
本発明者らは、上記の問題を解決すべく鋭意研究した結果、（１）フッ素樹脂粒子を配合し、（２）特定の無機粒子と特定の無機粒子凝集体とを所定の質量比で組み合わせて用い、（３）特定の水溶性溶剤を所定の割合で配合することにより、コーティング膜を形成する際の無機粒子の凝集力を低下させてクラックなどの欠陥の発生を防止することができ、しかも表面に凹凸構造が形成されるため、コーティング膜と汚れとの間の分子間力を低下させ得ることを見出した。
【０００８】
すなわち、本発明は、第１の無機粒子が鎖状又は数珠状に結合した平均粒径が６０ｎｍ以上１２０ｎｍ以下の無機粒子凝集体と、平均粒径が５ｎｍ以上３０ｎｍ以下の第２の無機粒子と、フッ素樹脂粒子と、沸点が１５０℃以上３００℃以下の水溶性溶剤と、水とを含むコーティング組成物であって、前記無機粒子凝集体と前記第２の無機粒子との質量比が、５０：５０〜６：９４であり、前記コーティング組成物中の前記水溶性溶剤の含有量が、０．０１質量％以上１０質量％以下であることを特徴とするコーティング組成物である。
また、本発明は、基材と、基材上に形成されたコーティング膜とを有する防汚性部材であって、前記コーティング膜が、前記コーティング組成物を用いて形成されていることを特徴とする防汚性部材である。
【０００９】
また、本発明は、化粧パネルと、前記化粧パネルの隅部に設けられたコーナーパネルと、前記化粧パネルの中央部に設けられた吸込グリルと、前記吸込グリルの周囲に位置する吹出口に設けられたベーンとを有する空気調和機であって、前記化粧パネル、前記コーナーパネル、前記吸込グリル及び前記ベーンの少なくとも１つの表面に、前記コーティング組成物を用いて形成されたコーティング膜を有することを特徴とする空気調和機である。
さらに、本発明は、吸気口と、前記吸気口から取り込んだ空気の通路に配置された羽根体と、前記羽根体を回転させるモータと、前記モータによって回転する羽根体で形成された空気の流れによって空気を排気する排気口と、前記排気口及び前記吸気口に連結され、前記羽根体を内蔵する筐体とを有する換気扇であって、前記吸気口、前記羽根体、前記モータ、前記排気口及び前記筐体の少なくとも１つの表面に、前記コーティング組成物を用いて形成されたコーティング膜を有することを特徴とする換気扇である。
【発明の効果】
【００１０】
本発明によれば、クラックなどの欠陥がなく、且つ摩耗などの物理的応力に晒されても長期間に渡って防汚性能及び基材との密着性に優れるコーティング膜を形成することが可能なコーティング組成物を提供することができる。
また、本発明によれば、クラックなどの欠陥がなく、且つ摩耗などの物理的応力に晒されても長期間に渡って防汚性能及び基材との密着性に優れるコーティング膜を有する防汚性部材、空気調和機及び換気扇を提供することができる。
【図面の簡単な説明】
【００１１】
【図１】無機粒子凝集体の断面図である。
【図２】実施の形態１のコーティング組成物を用いたコーティング膜の形成過程を説明するための図である。
【図３】実施の形態２の空気調和機の外観平面図である。
【図４】実施の形態３の換気扇の断面図である。
【発明を実施するための形態】
【００１２】
実施の形態１．
本実施の形態のコーティング組成物は、第１の無機粒子が鎖状又は数珠状に結合した平均粒径が６０ｎｍ以上１２０ｎｍ以下の無機粒子凝集体と、平均粒径が５ｎｍ以上３０ｎｍ以下の第２の無機粒子と、フッ素樹脂粒子と、沸点が１５０℃以上３００℃以下の水溶性溶剤と、水とを含む。
【００１３】
本実施の形態のコーティング組成物に含有される無機粒子凝集体は、第２の無機粒子と共にコーティング膜のベースとなる成分である。無機粒子凝集体は、コーティング膜の形成時に第２の無機粒子の凝集力を低下させ、コーティング膜にクラックなどの欠陥が発生することを防止すると共に、コーティング膜の表面に凹凸構造を付与する作用効果を有する。
無機粒子凝集体は、第１の無機粒子（一次粒子）が鎖状又は数珠状に結合した構造を有する。ここで、代表的な無機粒子凝集体の断面図を図１に示す。図１において、（ａ）は第１の無機粒子２が数珠状に結合した無機粒子凝集体１、（ｂ）は第１の無機粒子２が鎖状に結合した無機粒子凝集体１、（ｃ）は第１の無機粒子２が数珠状に結合して三次元網目構造が形成された無機粒子凝集体１である。これらの中でも、第１の無機粒子２が数珠状に結合した無機粒子凝集体１は、上記の作用効果が特に優れるため好ましい。
なお、図１における無機粒子凝集体１の構造は、代表例であり、第１の無機粒子２が鎖状又は数珠状に結合していれば如何なる構造も有し得ることは言うまでもない。
【００１４】
第１の無機粒子２としては、特に限定されず、例えば、ケイ素、マグネシウム、アルミニウム、チタン、セリウム、スズ、亜鉛、ゲルマニウム、インジウム、アンチモンなどの元素の粒子、これらの元素の酸化物（例えば、シリカ、アルミナ、チタニアなど）又は窒化物の粒子などが挙げられる。これらは、単独又は２種以上を混合して用いることができる。また、これらの中でも、第１の無機粒子２はシリカ粒子であることが好ましい。その理由は、シリカ粒子はコーティング膜においてバインダーとしての作用効果を有すると共に、シリカ粒子の屈折率が、チタニア粒子及びアルミナ粒子などの屈折率に比べて、基材として一般に用いられるプラスチック及びガラスなどの屈折率に近い値を有しているためである。基材とコーティング膜との屈折率が同程度であれば、それらの界面や表面の光反射によって、白くなったり、ぎらついたりすることも少なく、基材の色調を損ない難い。
【００１５】
無機粒子凝集体１を構成する第１の無機粒子２の間の結合は、第１の無機粒子２の表面に存在する水酸基の脱水縮合によって結合されていることが好ましい。例えば、第１の無機粒子２がシリカ粒子である場合、シリカ粒子の表面に存在する−ＳｉＯＨ基の脱水縮合により、シリカ粒子の間に−Ｓｉ−Ｏ−Ｓｉ−の結合部が形成されていることが好ましい。
【００１６】
無機粒子凝集体１の平均粒径は、６０ｎｍ以上１２０ｎｍ以下、好ましくは６２ｎｍ以上１１８ｎｍ以下、より好ましくは６５ｎｍ以上１１５ｎｍ以下である。ここで、本明細書において、平均粒径とは、大塚電子社製「ゼータ電位・粒径測定システムＥＬＳＺ−１０００ＺＳ」を用い、レーザードップラー法（動的・電気泳動光散乱法）によって測定された平均粒径のことを意味する。無機粒子凝集体１の平均粒径が６０ｎｍ未満であると、コーティング膜の形成時に第２の無機粒子の凝集力を低下させる効果が十分に得られない。一方、無機粒子凝集体１の平均粒径が１２０ｎｍを超えると、コーティング膜の膜厚が大きくなり、クラックなどの欠陥が生じ易くなる。
【００１７】
無機粒子凝集体１を構成する第１の無機粒子２（一次粒子）の平均粒径は、特に限定されないが、好ましくは５ｎｍ以上２０ｎｍ以下、より好ましくは６ｎｍ以上１８ｎｍ以下、さらに好ましくは８ｎｍ以上１５ｎｍ以下である。第１の無機粒子２の平均粒径が５ｎｍ未満であると、第１の無機粒子２が鎖状又は数珠状に結合した無機粒子凝集体１が得られないことがある。一方、第１の無機粒子２の平均粒径が２０ｎｍを超えると、無機粒子凝集体１の平均粒径が大きくなる結果、コーティング膜の膜厚が大きくなり、クラックなどの欠陥が生じ易くなることがある。
【００１８】
上記のような特徴を有する無機粒子凝集体１は、特開平１−３１７１１５号公報や特開平７−１１８００８号公報に記載されているような当該技術分野において公知の方法に従って調製することができる。また、無機粒子凝集体１が水中に分散した分散液が市販されているため、当該分散液をコーティング組成物の原料として用いることも可能である。市販の分散液としては、日産化学工業株式会社製の「スノーテックス（登録商標）−ＰＳ」シリーズなどが挙げられる。
【００１９】
コーティング組成物中の無機粒子凝集体１の含有量は、特に限定されないが、好ましくは０．０５質量％以上７質量％以下、より好ましくは０．１質量％以上６質量％以下、さらに好ましくは０．３質量％以上５質量％以下である。無機粒子凝集体１の含有量が０．０５質量％未満であると、コーティング膜の形成時に第２の無機粒子の凝集力を低下させる効果が十分に得られないことがある。一方、無機粒子凝集体１の含有量が７質量％を超えると、コーティング膜の膜厚が大きくなり、クラックなどの欠陥が生じ易くなることがある。
【００２０】
本実施の形態のコーティング組成物に含有される第２の無機粒子は、無機粒子凝集体１と共にコーティング膜のベースとなる成分である。
第２の無機粒子としては、特に限定されず、第１の無機粒子２と同じものを用いることができる。その中でも、第２の無機粒子はシリカ粒子であることが好ましい。シリカ粒子はコーティング膜においてバインダーとしての作用効果を有すると共に、シリカ粒子の屈折率が基材として一般に用いられるプラスチック及びガラスなどの屈折率に近い値を有しているため、基材の色調を損なうことがない。
【００２１】
第２の無機粒子の平均粒径は、５ｎｍ以上３０ｎｍ以下、好ましくは５ｎｍ以上２８ｎｍ以下、より好ましくは５ｎｍ以上２５ｎｍ以下である。特に、第２の無機粒子の平均粒径を３０ｎｍ以下とすることにより、コーティング膜によって反射する光の散乱を低減することが可能になるため、コーティング膜に透明性を付与することができ、基材の色調を損なうことがない。また、第２の無機粒子がシリカ粒子である場合、平均粒径を上記の範囲内とすることにより、シリカ粒子の約１５〜３０質量％に相当する表面部分が、コーティング組成物中で溶解した状態となる。そのため、コーティング組成物を乾燥させる際にバインダーとして機能し、コーティング膜の強度を高めることができる。シリカ粒子の平均粒径が３０ｎｍを超えると、コーティング組成物中で溶解したシリカ成分の割合が低くなり、バインダーとしての機能が得られない。その結果、コーティング膜の強度を十分に確保できず、クラックなどの欠陥が生じ易くなることがある。一方、シリカ粒子の平均粒径が５ｎｍ未満であると、コーティング組成物中で溶解したシリカ成分の割合が高くなり、シリカ粒子同士が凝集してしまい、所望の特性を有するコーティング膜が得られない。
【００２２】
上記のような特徴を有する第２の無機粒子は、当該技術分野において公知の方法にしたがって調製することができる。また、第２の無機粒子が水中に分散した分散液が市販されているため、当該分散液をコーティング組成物の原料として用いることも可能である。市販の分散液としては、日産化学工業株式会社製の「スノーテックス（登録商標）−ＸＬ」、「スノーテックス（登録商標）−ＹＬ」、「スノーテックス（登録商標）−ＺＬ」、「ＰＳＴ−２」、「スノーテックス（登録商標）−２０」、「スノーテックス（登録商標）−３０」、「スノーテックス（登録商標）−Ｃ」、「スノーテックス（登録商標）−Ｏ」、「スノーテックス（登録商標）−ＯＳ」、「スノーテックス（登録商標）−ＯＬ」及び「スノーテックス（登録商標）−５０」；株式会社ＡＤＥＫＡ製の「アデライトＡＴ−３０」、「アデライトＡＴ−４０」及び「アデライトＡＴ−５０」；日揮触媒化成株式会社製の「カタロイドＳＩ−５５０」及び「カタロイドＳＩ−５０」などが挙げられる。
【００２３】
コーティング組成物中の第２の無機粒子の含有量は、特に限定されないが、好ましくは０．０５質量％以上９質量％以下、より好ましくは０．１質量％以上８質量％以下、さらに好ましくは１．０質量％以上６質量％以下である。第２の無機粒子の含有量が０．０５質量％未満であると、コーティング膜が薄くなりすぎてしまい、所望の特性を有するコーティング膜が形成されないことがある。一方、第２の無機粒子の含有量が９質量％を超えると、コーティング膜が厚くなりすぎてしまい、クラックなどの欠陥が生じ易くなることがある。
【００２４】
コーティング組成物において、無機粒子凝集体１と第２の無機粒子との質量比は、５０：５０〜６：９４、好ましくは５０：５０〜７：９３、より好ましくは５０：５０〜８：９２、最も好ましくは５０：５０〜９：９１である。質量比が上記範囲であると、コーティング膜の表面に凹凸構造を形成することができる。これにより、汚れとコーティング膜との間の分子間力を低下させることができ、コーティング膜の防汚性能を向上させることができる。また、コーティング膜の形成時に無機粒子凝集体１によって第２の無機粒子の凝集力を低下させることができるため、コーティング膜にクラックなどの欠陥が発生することを防止することができる。これにより、摩耗などの物理的応力に晒されても長期間に渡って防汚性能及び基材との密着性を保持することができる。無機粒子凝集体１の割合が多すぎると、クラックなどの欠陥が生じ易くなると共に、防汚性能も低下する。一方、第２の無機粒子の割合が多すぎると、コーティング膜と基材と間の密着性が低下し、摩耗などの物理的応力に十分に耐えられなくなる。
【００２５】
コーティング組成物における無機粒子凝集体１及び第２の無機粒子の合計含有量は、特に限定されないが、好ましくは０．０５質量％以上１０質量％以下、より好ましくは０．１質量％以上９．０質量％以下、さらに好ましくは０．５質量％以上８．０質量％以下、最も好ましくは１．０質量％以上７．０質量％以下である。無機粒子凝集体１及び第２の無機粒子の合計含有量が１０質量％を超えると、コーティング膜が厚くなりすぎてしまい、クラックなどの欠陥が生じ易くなることがある。一方、無機粒子凝集体１及び第２の無機粒子の合計含有量が０．０５質量％未満であると、コーティング膜が薄くなりすぎてしまい、所望の特性を有するコーティング膜が形成されないことがある。
【００２６】
本実施の形態のコーティング組成物に含有されるフッ素樹脂粒子は、防汚性能を向上させる成分である。本実施の形態のコーティング組成物にフッ素樹脂粒子を配合することにより、形成されるコーティング膜にフッ素樹脂粒子に起因する疎水性部分を表面に露出させることができる。これにより、親水性の汚れを防止する能力を向上させることができる。
【００２７】
フッ素樹脂粒子としては、特に限定されず、特に限定されず、当該技術分野において公知のものを用いることができる。フッ素樹脂粒子の例としては、ＰＴＦＥ（ポリテトラフルオロエチレン）、ＦＥＰ（テトラフルオロエチレン・ヘキサフルオロプロピレン共重合体）、ＰＦＡ（テトラフルオロエチレン・パーフルオロアルキルビニルエーテル共重合体）、ＥＴＦＥ（エチレン・テトラフルオロエチレン共重合体）、ＥＣＴＦＥ（エチレン・クロロトリフルオロエチレン共重合体）、ＰＶＤＦ（ポリフッ化ビニリデン）、ＰＣＴＦＥ（ポリクロロトリフルオロエチレン）、ＰＶＦ（ポリフッ化ビニル）、フルオロエチレン・ビニルエーテル共重合体、フルオロエチレン・ビニルエステル共重合体、これらの共重合体及び混合物、並びにこれらのフッ素樹脂に他の樹脂を混合したものなどから形成された粒子が挙げられる。これらは、単独又は２種以上を組み合わせて用いることができる。
【００２８】
フッ素樹脂粒子の平均粒径は、好ましくは８０ｎｍ以上５５０ｎｍ以下、より好ましくは１００ｎｍ以上５００ｎｍ以下である。フッ素樹脂粒子の平均粒径が８０ｎｍ未満であると、コーティング膜の表面に疎水性部分を十分に形成することができない場合がある。一方、フッ素樹脂粒子の平均粒径が５５０ｎｍを超えると、コーティング膜の表面の凹凸構造が大きくなりすぎてしまい、凹凸部分に汚れが捕捉され易くなる結果、所望の防汚性能が得られない場合がある。
【００２９】
上記のような特徴を有するフッ素樹脂粒子は、当該技術分野において公知の方法にしたがって調製することができる。また、フッ素樹脂粒子が水中に分散した分散液が市販されているため、当該分散液をコーティング組成物の原料として用いることも可能である。
【００３０】
コーティング組成物におけるフッ素樹脂粒子の含有量は、特に限定されないが、好ましくは０．０５質量％以上１５質量％以下、より好ましくは０．１質量％以上１０質量％以下、さらに好ましくは０．５質量％以上８質量％以下である。フッ素樹脂粒子の含有量が０．０５質量％未満であると、コーティング膜の表面に凹凸構造が十分に形成されず、所望の防汚性能が得られないことがある。一方、フッ素樹脂粒子の含有量が１５質量％を超えると、コーティング膜が帯電し易くなり、所望の防汚性能が得られないことがある。
【００３１】
また、無機粒子凝集体１及び第２の無機粒子の合計とフッ素樹脂粒子との質量比は、特に限定されないが、好ましくは５０：５０〜９０：１０、より好ましくは７０：３０〜８５：１５である。フッ素樹脂粒子の質量比が上記の割合よりも高いと、コーティング膜の親水性が低下すると共に、フッ素樹脂粒子に起因する疎水性部分が表面に多く露出してしまう結果、親油性汚れが付着し易くなることがある。さらに、コーティング膜が帯電し易くなるため、コーティング膜の帯電によって汚れが付着し易くなることがある。一方、フッ素樹脂粒子の質量比が上記の割合よりも低いと、フッ素樹脂粒子に起因する疎水性部分がコーティング膜の表面に十分に露出せず、親水性の汚れが付着し易くなることがある。
【００３２】
本実施の形態のコーティング組成物に含有される、沸点が１５０℃以上３００℃以下の水溶性溶剤は、コーティング膜の形成時にコーティング組成物の乾燥速度を制御し、コーティング膜の下層（基材側のコーティング膜）に第２の無機粒子、コーティング膜の上層（表面側のコーティング膜）に無機粒子凝集体１をそれぞれ多く存在させ易くする成分である。また、コーティング膜を形成する基材がプラスチック基材である場合、当該水溶性溶剤は、プラスチック基材の表面を膨潤させ、コーティング膜とプラスチック基材との密着性を向上させることができる。
【００３３】
水溶性溶剤の沸点が１５０℃未満であると、乾燥速度が速くなりすぎてしまい、コーティング膜の下層に第２の無機粒子を多く存在させることができず、基材とコーティング膜との密着性の向上効果が得られない。また、コーティング膜にクラックなどの欠陥が入り易くなる。一方、水溶性溶剤の沸点が３００℃を超えると、コーティング膜中に水溶性溶剤が残存し易くなり、所望の特性を有するコーティング膜が得られない。
【００３４】
ここで、本明細書において水溶性溶剤とは、一般に、水に対する溶解度が７０質量％以上の溶剤のことを意味する。水に対する溶解度が７０質量％未満であると、水に対して分離又は凝集し易くなるため、上記の効果が十分に得られないことがある。
【００３５】
水溶性溶剤の比重は、特に限定されないが、０．９以上１．２以下であることが好ましい。水溶性溶剤の比重が０．９未満であると、基材とコーティング膜との密着性の向上効果が十分に得られないことがある。一方、水溶性溶剤の比重が１．２を超えると、コーティング膜中に水溶性溶剤が残存し易くなり、所望の特性を有するコーティング膜が得られないことがある。
【００３６】
水溶性溶剤のＫＢ値は、特に限定されないが、２０以上１００以下であることが好ましい。水溶性溶剤のＫＢ値が２０未満であると、コーティング膜を形成する基材がプラスチック基材である場合であっても、プラスチック基材の表面を膨潤させる効果が乏しくなり、コーティング膜とプラスチック基材との間の密着性を向上させる効果が十分に得られないことがある。一方、水溶性溶剤のＫＢ値が１００を超えると、基材が溶解してしまうことがある。
【００３７】
水溶性溶剤の例としては、プロピレングリコールモノメチルエーテル、エチレングリコールモノメチルエーテル、エチレングリコールモノメチルエーテルアセテート、エチルラクテート、ジエチレングリコールジメチルエーテル、ジプロピレングリコールジメチルエーテル、ジプロピレングリコールジメチルエーテル、ジエチレングリコールエチルメチルエーテル、ジエチレングリコールイソプロピルメチルエーテル、ジプロピレングリコールモノメチルエーテル、ジエチレングリコールジエチルエーテル、ジエチレングリコールモノメチルエーテル、ジエチレングリコールブチルメチルエーテル、トリプロピレングリコールジメチルエーテル、トリエチレングリコールジメチルエーテル、ジエチレングリコールモノブチルエーテル、エチレングリコールモノフェニルエーテル、トリエチレングリコールモノメチルエーテル、ジエチレングリコールジブチルエーテル、トリエチレングリコールブチルメチルエーテル、ポリエチレングリコールジメチルエーテル、テトラエチレングリコールジメチルエーテル、ポリエチレングリコールモノメチルエーテル、Ｎ−メチルー２−ピロリドンなどが挙げられる。これらは単独又は２種以上を組み合わせて用いることができる。
【００３８】
コーティング組成物における水溶性溶剤の含有量は、０．０１質量％以上１０質量％以下、好ましくは０．０５質量％以上８質量％以下、より好ましくは０．１質量％以上５質量％以下である。水溶性溶剤の含有量が０．０１質量％未満であると、基材とコーティング膜との間の密着性の向上効果が十分に得られないことがある。一方、水溶性溶剤の含有量が１０質量％を超えると、コーティング膜中に水溶性溶剤が残存し易くなり、所望の特性を有するコーティング膜が得られないことがある。
【００３９】
本実施の形態のコーティング組成物に含有される水としては、特に制限されず、水道水、純水、ＲＯ水、脱イオン水などを用いることができる。その中でも、コーティング組成物における無機粒子凝集体１及び第２の無機粒子の分散安定性を向上させる観点から、カルシウムイオン又はマグネシウムイオンなどのイオン性不純物が少ないほうが好ましい。具体的には、水に含まれる２価以上のイオン性不純物が、好ましくは２００ｐｐｍ以下、より好ましくは５０ｐｐｍ以下である。２価以上のイオン性不純物が２００ｐｐｍよりも多いと、無機粒子凝集体１又は第２の無機粒子が凝集して沈殿したり、コーティング膜の強度又は透明性が低下したりすることがある。
【００４０】
コーティング組成物における水の含有量は、特に限定されないが、好ましくは８０質量％以上９９質量％以下、より好ましくは８３質量％以上９８質量％以下、さらに好ましくは８５質量％以上９７質量％以下、最も好ましくは８７質量％以上９６質量％以下である。水の含有量が８０質量％未満であると、コーティング膜が厚くなり、クラックなどの欠陥が生じ易くなることがある。一方、水の含有量が９９質量％を超えると、コーティング組成物中の固形分の量が少なくなりすぎてしまい、コーティング膜を効率良く形成することが難しくなることがある。
【００４１】
本実施の形態のコーティング組成物は、コーティング組成物の安定性、塗布性及び乾燥性を調整するために界面活性剤をさらに含むことができる。
界面活性剤としては、特に限定されず、当該技術分野において公知のものを用いることができる。具体的には、アニオン性、ノニオン性、カチオン性の界面活性剤のいずれも用いることができる。
【００４２】
アニオン性界面活性剤としては、高級アルコールサルフェート（Ｎａ塩又はアミン塩）、アルキルアリルスルフォン酸塩（Ｎａ塩又はアミン塩）、アルキルナフタレンスルフォン酸塩（Ｎａ塩又はアミン塩）、アルキルナフタレンスルフォン酸塩縮合物、アルキルフォスフェート、ジアルキルスルフォサクシネート、ロジン石鹸、脂肪酸塩（Ｎａ塩又はアミン塩）などが挙げられる。
ノニオン性界面活性剤としては、ポリオキシエチレンアルキルエーテル、ポリオキシエチレンアルキルフェノールエーテル、ポリオキシエチレンアルキルエステル、ポリオキシエチレンアルキルアミン、ポリオキシエチレンアルキロールアミン、ポリオキシエチレンアルキルアマイド、ソルビタンアルキルエステル、ポリオキシエチレンソルビタンアルキルエステルなどが挙げられる。
カチオン性界面活性剤としては、オクタデシルアミンアセテート、イミダゾリン誘導体アセテート、ポリアルキレンポリアミン誘導体又はその塩、オクタデシルトリメチルアンモニウムクロライド、トリメチルアミノエチルアルキルアミドハロゲニド、アルキルピリジニウム硫酸塩、アルキルトリメチルアンモニウムハロゲニドなどが挙げられる。
上記の各界面活性剤は、単独又は２種以上を組み合わせて用いることができる。
【００４３】
コーティング組成物における界面活性剤の含有量は、本発明の効果を阻害しない範囲であれば特に限定されない。
【００４４】
本実施の形態のコーティング組成物は、本発明の効果を阻害しない範囲において、様々な特性をコーティング組成物に付与する観点から、当該技術分野において公知の成分を含むことができる。かかる成分の例としては、カップリング剤、シラン化合物などが挙げられる。これらの成分の配合量は、本発明の効果を阻害しない範囲であれば特に限定されず、使用する成分の種類に応じて適宜調整すればよい。
【００４５】
上記のような成分を含む本実施の形態のコーティング組成物の製造方法は、特に限定されず、当該技術分野において公知の方法に準じて行うことができる。具体的には、上記の各成分を配合して混合攪拌することによってコーティング組成物を調製することができる。
【００４６】
本実施の形態のコーティング組成物は、基材上に塗布して乾燥させることによってコーティング膜を形成することができる。
以下、本実施の形態のコーティング組成物を用いたコーティング膜の形成方法について図面を用いて説明する。
図２は、本実施の形態のコーティング組成物を用いたコーティング膜の形成過程を説明するための図である。
【００４７】
図２（ａ）は、本実施の形態のコーティング組成物を基材３上に塗布した直後の状態を示す図である。基材３上に塗布されたコーティング組成物は、無機粒子凝集体１、第２の無機粒子４及びフッ素樹脂粒子６が溶剤５（すなわち、水溶性溶剤及び水）中に分散された状態である。
図２（ｂ）は、基材３上に塗布されたコーティング組成物の乾燥途中の状態、図２（ｃ）は、基材３上に塗布されたコーティング組成物の乾燥が完了した状態を示す図である。コーティング組成物が乾燥し始める（溶剤５中の水が蒸発し始める）と、基材３側に第２の無機粒子４、表面側に無機粒子凝集体１が主に存在する状態となり、この状態を維持しつつ溶剤５が完全に蒸発してコーティング膜７となる。このようにして形成されるコーティング膜７は、基材３側に第２の無機粒子４が多く存在しているため、基材３とコーティング膜７との密着性が高く、また、無機粒子凝集体１の存在によって第２の無機粒子４の凝集力を低下させてクラックなどの欠陥の発生を防止することができる。また、コーティング膜７は、表面側に無機粒子凝集体１が多く存在しているため、表面に凹凸構造が形成され、防汚性能が高くなる。
【００４８】
また、コーティング膜７中にはフッ素樹脂粒子６が分散した状態で配置されている。このフッ素樹脂粒子６の存在によって、コーティング膜７の表面に凹凸構造が形成され易くなる。そのため、コーティング膜７と汚れとの間の分子間力を低下させることができ、防汚性能を向上させることができる。特に、フッ素樹脂粒子６に起因する疎水性部分をコーティング膜７の表面に露出させることができるため、親水性の汚れの付着を防止する効果を高めることができる。また、フッ素樹脂粒子７は、無機粒子凝集体１及び第２の無機粒子４をベースとする膜中にフッ素樹脂粒子６が入り込んだ構造を有しているため、摩擦などの物理的応力に晒された場合であってもフッ素樹脂粒子６が脱落し難くなり、長期間に渡って防汚性能を保持することができる。
【００４９】
コーティング組成物の塗布方法としては、特に制限されず、当該技術分野において公知の方法を用いることができる。具体的には、浸漬法、ブラシ、スプレー、各種コーターを用いた方法などの各種方法を用いることができる。また、コーティング組成物を基材３にかけ流して塗布することも可能である。
コーティング組成物の乾燥温度としては、特に限定されないが、一般に６０℃以上１００℃以下である。
【００５０】
また、コーティング組成物の塗布を行う際、コーティング組成物を基材３に塗布した後、余分なコーティング組成物を気流により除去することが好ましい。余分なコーティング組成物を気流により除去することで、均質なコーティング膜７を迅速に形成することができる。余分なコーティング組成物を気流により除去しない場合、余分なコーティング組成物が基材３の表面に滞留し、その部分に形成されるコーティング膜７が厚くなることがある。そうすると、コーティング膜７にクラックなどの欠陥が入り、強度が低下したり、白濁したりすることがある。また、コーティング膜７の乾燥に時間がかかることもある。
【００５１】
コーティング組成物を除去するための気流としては、特に限定されることはなく、例えば、空気を用いることができる。
コーティング組成物を除去するための気流の速度としては、基材３の形状や大きさなどに依存するため特に限定されないが、一般に５ｍ／秒以上であり、好ましくは１０ｍ／秒以上である。また、微小の隙間や穴を有する基材３をコーティング対象とする場合には、隙間や穴からコーティング組成物を除去するために、１５ｍ／秒以上であることが好ましい。
コーティング組成物を除去するための気流の温度の上限は、１００℃以下が好ましく、６０℃以下がより好ましい。温度が１００℃を超えると、余分なコーティング組成物を除去する前にコーティング膜７が形成されてしまうことがある。また、コーティング組成物を除去するための気流の温度の下限は、２５℃以上であることが好ましい。温度が２５℃未満であると、乾燥時間が長くなり、コーティング膜７の疎水性が高くなって所望の防汚性能が得られないことがある。
【００５２】
コーティング組成物を除去するための気流を吹き付ける時間としては、気流の温度、及び基材３の形状や大きさ等に依存するため特に限定されない。例えば、単純な形状の基材３をコーティング対象とする場合、気流を吹き付ける時間は２秒以上２０秒以下であることが好ましく、微小の隙間や穴を有する複雑な形状の基材３をコーティング対象とする場合、気流を吹き付ける時間は５秒以上５０秒以下であることが好ましい。
【００５３】
また、コーティング方法として浸漬法を用いる場合は、コーティング組成物に基材３を浸漬させた後、物品をゆっくり引上げることにより、コーティング組成物の流れ落ちによるコーティング膜７のムラを防ぐことができる。また、コーティング組成物を基材３に塗布した後、基材３を回転させる等して、余分なコーティング組成物を振り切って除去してもよい。
なお、より確実にコーティング膜７のムラを低減したり、コーティング膜７の厚さを大きくする場合には、上記のコーティング方法を繰返し行ってもよい。
【００５４】
コーティング膜７が形成される基材３としては、特に限定されず、プラスチック基材、金属基材、ガラス基材などを用いることができる。その中でも、プラスチック基材は、コーティング膜７との密着性に優れているため特に好ましい。
【００５５】
上記のようにして形成されるコーティング膜７は、クラックなどの欠陥がなく、且つ摩耗などの物理的応力に晒されても長期間に渡って防汚性能及び基材３との密着性に優れているため、防汚性部材のコーティング膜７として特に適している。
【００５６】
コーティング膜７の膜厚は、特に限定されないが、好ましくは０．１μｍ以上１μｍ以下である。コーティング膜７の膜厚が０．１μｍ未満であると、コーティング膜７の防汚性能が十分に得られないことがある。一方、コーティング膜７の膜厚が１μｍを超えると、クラックなどの欠陥が生じ易くなることがある。
【００５７】
実施の形態２．
本実施の形態の空気調和機は、実施の形態１のコーティング組成物から形成されたコーティング膜７を有する。
以下、本実施の形態の空気調和機の好適な実施の形態について図面を用いて説明する。
図３は、本実施の形態の空気調和機の外観平面図である。図３において、空気調和機の表面には、化粧パネル１０と、化粧パネル１０の隅部に設けられたコーナーパネル１１と、化粧パネルの中央部に設けられた吸込グリル１２と、吸込グリル１２の周囲に位置する吹出口１３に設けられたベーン１４とが露出している。ここで、コーナーパネル１１は、化粧パネル１０の隅部の強度を補強するために設けられる。また、吸込グリル１２は、空気を吸込むと共に、空気中に浮遊する埃などを除去するために設けられる。また、ベーン１４は、吹出口１３から吹出される風の方向を調整するために設けられる。
【００５８】
化粧パネル１０、コーナーパネル１１、吸込グリル１２及びベーン１４は、表面に露出しているため、空気中の埃などの汚れが付着し易い。そのため、化粧パネル１０、コーナーパネル１１、吸込グリル１２及びベーン１４の少なくとも１つの表面にコーティング膜７を形成することにより、空気中の埃などの汚れの付着を防止することができる。このコーティング膜７は、クラックなどの欠陥がなく、且つ摩耗などの物理的応力に晒されても長期間に渡って防汚性能及び各種部材との密着性に優れている。特に、コーティング膜７は、高湿環境下においても優れた防汚性能を示すため、空気調和機の各種部材に使用するのに最適である。したがって、コーティング膜７が形成された各種部材を有する本実施の形態の空気調和機は、性能低下及び汚れの付着を効果的に防止することができる。
【００５９】
実施の形態３．
本実施の形態の換気扇は、実施の形態１のコーティング組成物から形成されたコーティング膜７を有する。
以下、本実施の形態の換気扇の好適な実施の形態について図面を用いて説明する。
図４は、本実施の形態の換気扇の断面図である。図４において、換気扇は、吸気口２０と、吸気口２０から取り込んだ空気の通路に配置された羽根体２１と、羽根体２１を回転させるモータ２２と、モータ２２によって回転する羽根体２１で形成された空気の流れによって空気を排気する排気口２３と、排気口２３及び吸気口２０に連結され、羽根体２１を内蔵する筐体２４とを備えている。
【００６０】
吸気口２０、羽根体２１、モータ２２、排気口２３及び筐体２４は、空気と接するため、空気中の埃などの汚れが付着し易い。そのため、吸気口２０、羽根体２１、モータ２２、排気口２３及び筐体２４の少なくとも１つの表面にコーティング膜７を形成することにより、空気中の埃などの汚れの付着を防止することができる。このコーティング膜７は、クラックなどの欠陥がなく、且つ摩耗などの物理的応力に晒されても長期間に渡って防汚性能及び各種部材との密着性に優れている。特に、コーティング膜７は、高湿環境下においても優れた防汚性能を示すため、換気扇の各種部材に使用するのに最適である。したがって、コーティング膜７が形成された各種部材を有する本実施の形態の換気扇は、性能低下及び汚れなどの付着を効果的に防止することができる。
【実施例】
【００６１】
以下、実施例及び比較例によって本発明の詳細を説明するが、これらによって本発明が限定されるものではない。
（実施例１）
平均粒径１０ｎｍのシリカ粒子（第２の無機粒子）を含むコロイダルシリカ（日揮触媒化成株式会社製ＳＩ−５５０）、平均粒径１００ｎｍのシリカ粒子凝集体（無機粒子凝集体；シリカ一次粒子の平均粒径１０ｎｍ）を含むコロイダルシリカ（日産化学株式会社製スノーテックスＰＳ−Ｓ）、平均粒径が２５０ｎｍのフッ素樹脂粒子（ＰＴＥＦ粒子）を含む分散液（旭硝子株式会社製フルオンＡＤ９１５）、ジエチレングリコールモノブチルエーテル（沸点２３０℃、水溶性、比重０．９５、ＫＢ値８６）及び脱イオン水を配合し、混合攪拌することによってコーティング組成物を調製した。このコーティング組成物において、平均粒径１０ｎｍのシリカ粒子の含有量を３質量％、平均粒径１００ｎｍのシリカ粒子凝集体の含有量を２質量％、フッ素樹脂粒子の含有量を２質量％、ジエチレングリコールモノブチルエーテルの含有量を２質量％、脱イオン水の含有量を残部とした。
【００６２】
（実施例２）
ジエチレングリコールモノブチルエーテルの代わりにジプロピレングリコールジメチルエーテル（沸点１７１℃、水に対する溶解率５６質量％、比重０．９７、ＫＢ値８８）を用いたこと以外は実施例１と同様にしてコーティング組成物を調製した。
（実施例３）
平均粒径１００ｎｍのシリカ粒子凝集体の含有量を３質量％に変更したこと以外は実施例１と同様にしてコーティング組成物を調製した。
【００６３】
（実施例４）
平均粒径１０ｎｍのシリカ粒子の含有量を５質量％、平均粒径１００ｎｍのシリカ粒子凝集体の含有量を０．５質量％に変更したこと以外は実施例１と同様にしてコーティング組成物を調製した。
（実施例５）
コーティング組成物中のフッ素樹脂粒子の含有量を０．０１質量％としたこと以外は実施例１と同様にしてコーティング組成物を調製した。
【００６４】
（実施例６）
シリカ粒子の平均粒径を５ｎｍ、シリカ粒子凝集体の平均粒径を６５ｎｍ（シリカ一次粒子の平均粒径７ｎｍ）に変更したこと以外は実施例１と同様にしてコーティング組成物を調製した。
（実施例７）
シリカ粒子の平均粒径を２５ｎｍ、シリカ粒子凝集体の平均粒径を１１５ｎｍ（シリカ一次粒子の平均粒径１１ｎｍ）に変更したこと以外は実施例１と同様にしてコーティング組成物を調製した。
【００６５】
（実施例８）
ジエチレングリコールモノブチルエーテルの含有量を０．０１質量％に変更したこと以外は実施例１と同様にしてコーティング組成物を調製した。
（実施例９）
ジエチレングリコールモノブチルエーテルの含有量を１０質量％に変更したこと以外は実施例１と同様にしてコーティング組成物を調製した。
（実施例１０）
ジエチレングリコールモノブチルエーテルの含有量を５質量％に変更したこと以外は実施例１と同様にしてコーティング組成物を調製した。
【００６６】
（比較例１）
平均粒径１００ｎｍのシリカ粒子凝集体を配合しなかったこと以外は実施例１と同様にしてコーティング組成物を調製した。
（比較例２）
平均粒径１０ｎｍのシリカ粒子を配合しなかったこと以外は実施例１と同様にしてコーティング組成物を調製した。
【００６７】
（比較例３）
ジエチレングリコールモノブチルエーテルを配合しなかったこと以外は実施例１と同様にしてコーティング組成物を調製した。
（比較例４）
ジエチレングリコールモノブチルエーテルの代わりにエタノール（沸点８７℃、水溶性、比重０．８、ＫＢ値４６）を用いたこと以外は実施例１と同様にしてコーティング組成物を調製した。
【００６８】
（比較例５）
シリカ粒子の平均粒径を４ｎｍ、シリカ粒子凝集体の平均粒径を８０ｎｍ（シリカ一次粒子の平均粒径８ｎｍ）に変更したこと以外は実施例１と同様にしてコーティング組成物を調製した。
（比較例６）
シリカ粒子の平均粒径を５０ｎｍに変更したこと以外は実施例１と同様にしてコーティング組成物を調製した。
【００６９】
（比較例７）
シリカ粒子凝集体の平均粒径を５５ｎｍ（シリカ一次粒子の平均粒径５ｎｍ）に変更したこと以外は実施例１と同様にしてコーティング組成物を調製した。
（比較例８）
シリカ粒子の平均粒径を２５ｎｍ、シリカ粒子凝集体の平均粒径を１２５ｎｍ（シリカ一次粒子の平均粒径１３ｎｍ）に変更したこと以外は実施例１と同様にしてコーティング組成物を調製した。
【００７０】
（比較例９）
平均粒径１００ｎｍのシリカ粒子凝集体の含有量を６質量％に変更したこと以外は実施例１と同様にしてコーティング組成物を調製した。
（比較例１０）
平均粒径１００ｎｍのシリカ粒子凝集体の含有量を０．３質量％に変更したこと以外は実施例１と同様にしてコーティング組成物を調製した。
【００７１】
（比較例１１）
ジエチレングリコールモノブチルエーテルの含有量を０．００５質量％に変更したこと以外は実施例１と同様にしてコーティング組成物を調製した。
（比較例１２）
ジエチレングリコールモノブチルエーテルの含有量を１２質量％に変更したこと以外は実施例１と同様にしてコーティング組成物を調製した。
（比較例１３）
フッ素樹脂粒子を配合しなかったこと以外は実施例１と同様にしてコーティング組成物を調製した。
【００７２】
上記の実施例及び比較例で得られたコーティング組成物を、１００ｍｍ×３０ｍｍ×１ｍｍのプラスチック（ＡＢＳ）基材に塗布した後、８０℃で乾燥させることによってコーティング膜（膜厚０．３μｍ）を形成した。
得られたコーティング膜について、（１）初期の防汚性能、（２）摩耗試験後の剥離状態、及び（３）摩耗試験後の防汚性能を評価した。これらの評価は、以下の通りにして行った。
【００７３】
（１）初期の防汚性能
初期の防汚性能として、コーティング膜に対する砂塵（親水性汚損物質）の固着性を評価した。具体的には、温度２５℃／湿度５０％の条件下で、１〜３μｍを中心粒径とするＪＩＳ関東ローム粉塵をエアーでコーティング膜に吹き付けた後、メンディングテープ（住友３Ｍ社製）により採取し、分光光度計（島津製作所社製；ＵＶ−３１００ＰＣ）によって吸光度（波長５５０ｎｍ）を測定した。吸光度は、以下の基準によって評価した。
１：１：吸光度が０．１未満のもの
２：吸光度が０．１以上０．２未満のもの
３：吸光度が０．２以上０．３未満のもの
４：吸光度が０．３以上０．４未満のもの
５：吸光度が０．４以上のもの
【００７４】
（２）摩耗試験後の剥離状態
摩耗試験は、クロックメータ（安田機械社製）を用い、コーティング膜の表面を加重９０ｇｆ／ｃｍ２で２０回往復させることによって行った。
摩耗試験後のコーティング膜の剥離状態は、電子顕微鏡を用い、コーティング膜の残留状態を画像処理し、残留面積を算出することによって評価した。なお、摩耗試験後の剥離状態は、以下の基準によって評価した。
１：コーティング膜の剥離がなかったもの
２：コーティング膜の残留面積が１％以上２０％未満のもの
３：コーティング膜の残留面積が２０％以上６０％未満のもの
４：コーティング膜の残留面積が６０％以上９０％未満のもの
５：コーティング膜が全て剥離したもの
【００７５】
（３）摩耗試験後の防汚性能
摩耗試験は、上記（２）の評価と同様にして行った。摩耗試験後の防汚性能の評価は、（１）初期の防汚性能と同様にして行った。
上記（１）〜（３）の評価結果を表１に示す。
【００７６】
【表１】
0006381483.tif 000002
【００７７】
表１に示されているように、実施例１〜１０のコーティング組成物を用いて形成されたコーティング膜は、初期の防汚性能が良好であると共に、摩耗試験後であっても剥離が少なく且つ防汚性能が良好であった。その中でも、実施例１のコーティング組成物から形成されたコーティング膜は、当該効果が最も良好であった。
これに対し、比較例１のコーティング組成物から形成されたコーティング膜は、シリカ粒子凝集体を含有していないため、クラックなどの欠陥が生じてしまい、初期の防汚性能、並びに摩耗試験後の剥離状態及び防汚性能の評価が全て低かった。比較例２のコーティング組成物から形成されたコーティング膜は、平均粒径が５ｎｍ以上３０ｎｍ以下のシリカ粒子（第２の無機粒子）を含有していないため、摩耗試験後の剥離状態及び防汚性能の評価が低かった。比較例３及び４のコーティング組成物から形成されたコーティング膜は、所定の水溶性溶剤を用いなかったため、摩耗試験後の剥離状態及び防汚性能の評価が低かった。比較例５〜８のコーティング組成物から形成されたコーティング膜は、シリカ粒子凝集体又はシリカ粒子（第２の無機粒子）の平均粒径が所定の範囲外であったため、初期の防汚性能、並びに摩耗試験後の剥離状態及び防汚性能のいずれかの評価が低かった。比較例９〜１２のコーティング組成物から形成されたコーティング膜は、シリカ粒子凝集体とシリカ粒子（第２の無機粒子）との質量比、又は水溶性溶剤の含有量が所定の範囲外であったため、初期の防汚性能、並びに摩耗試験後の剥離状態及び防汚性能のいずれかの評価が低かった。比較例１３のコーティング組成物から形成されたコーティング膜は、フッ素樹脂粒子を配合しなかったため、初期及び摩耗試験後の防汚性能の評価が低かった。
【００７８】
以上の結果からわかるように、本発明によれば、クラックなどの欠陥がなく、且つ摩耗などの物理的応力に晒されても長期間に渡って防汚性能及び基材との密着性に優れるコーティング膜を形成することが可能なコーティング組成物を提供することができる。また、本発明によれば、クラックなどの欠陥がなく、且つ摩耗などの物理的応力に晒されても長期間に渡って防汚性能及び基材との密着性に優れるコーティング膜を有する防汚性部材、空気調和機及び換気扇を提供することができる。
【符号の説明】
【００７９】
１  無機粒子凝集体、２  第１の無機粒子、３  基材、４  第２の無機粒子、５  溶剤、６  フッ素樹脂粒子、７  コーティング膜、１０  化粧パネル、１１  コーナーパネル、１２  吸込グリル、１３  吹出口、１４  ベーン、２０  吸気口、２１  羽根体、２２  モータ、２３  排気口、２４  筐体。
【図１】
0006381483.tif 000003
【図２】
0006381483.tif 000004
【図３】
0006381483.tif 000005
【図４】
0006381483.tif 000006